FR 2858691 A1 20050211 FR 0350397 A 20030805 La présente invention se rapporte au domaine des revêtements antirayures pour verre de lunettes et plus particulièrement des revêtements antirayures chargés en particules minérales. Il est bien connu, dans le domaine des verres de lunettes, d'utiliser des revêtements anti-abrasion et/ou anti-rayures pour améliorer les propriétés de surface des verres organiques. La plupart des revêtements de ce type sont constitués d'hydrolysats d'alkoxysilanes et en particulier d'hydrolysats d'époxysilanes. Des charges colloïdales, telles que de la silice colloïdale ou des oxydes minéraux, comme l'oxyde de titane, de zirconium, d'étain ou d'antimoine, à indice de réfraction élevé, sont largement utilisés dans les revêtements protecteurs pour verres de lunettes. Leur présence permet de renforcer la dureté du réseau constitué par la matrice d'époxysilane. Il est possible d'incorporer de telles charges à des teneurs élevées dans le revêtement, soit jusqu'à environ 50 à 60% en poids de matière sèche du revêtement. Bien que les lentilles ophtalmiques revêtues disponibles sur le marché donnent généralement satisfaction, il est souhaitable d'augmenter la dureté et les propriétés de résistance à la rayure de ces revêtements existants. Ce problème est particulièrement délicat. En effet, l'augmentation du taux de colloïde, qui permet d'accroître la dureté du revêtement, a pour conséquence de rendre celui-ci plus rigide et cassant, de sorte que le gain obtenu en dureté, ne se traduit pas, à des taux élevés de colloïde, par une résistance à la rayure supérieure pour le système revêtement/substrat, pris dans son ensemble. Par ailleurs, l'incorporation de quantités très élevées de colloïde (plus de 60% en poids) entraîne également d'autres inconvénients, comme par exemple des problèmes de craquelures dues à une différence de dilatation entre la couche de nature minérale et le substrat, ou d'autres couches, de nature essentiellement organique, déposées préalablement à la surface du verre de lunettes. Les colloïdes utilisés dans les revêtements commerciaux sont des colloïdes de particules globalement isotropes, c'est-à-dire sensiblement sphériques. La synthèse de colloïdes anisotropes est connue et leurs applications ont été décrites dans plusieurs brevets ou demandes de brevet. Le brevet US-5,403,513 décrit la synthèse de colloïdes de Ti02 à particules anisotropes, avec un facteur de forme L/D variant de 1 à 20,6. (L étant la longueur dans l'axe principal le plus long de la particule et D la longueur dans l'axe le plus court de la particule). Ce document mentionne que le colloïde peut être utilisé comme matériau de revêtement de surface pour des articles transparents en verre minéral ou en plastique. Aucune formulation spécifique pour le revêtement n'est décrite et c'est le dépôt du simple sol en solution qui est préconisé. Le brevet US-5,407,600 décrit des nanoparticules dont la longueur représente environ 5 à 10 fois leur épaisseur. Le brevet mentionne que les sols ont une aptitude à former des films. Le brevet japonais JP 64941 (n de publication JP 63-225635) décrit des revêtements résistants en particulier vis à vis de la dégradation à la lumière, utilisables sur des verres de lunettes et verres solaires. Les revêtements renferment une résine thermodurcissable obtenue à partir d'un organosilane qui peut être le y-glycidoxypropyltriméthoxysilane (Glymo) et des particules non agglomérées de dioxyde de titane dont le facteur de forme L/D varie de 1 à 10, et les particules ont une forme cubique ou parallélépipédique. Dans l'exemple 1 de ce brevet, les particules ont un rapport L/D de 2. Comparé à un revêtement avec un colloïde de titane de facteur de forme classique, la résistance aux UV est décrite comme étant considérablement augmentée pour le revêtement avec le colloïde du brevet. Le revêtement présente également une bonne résistance à l'abrasion. Le brevet japonais JP 59-78925 décrit un sol d'alumine comprenant une pseudo-boehmite dont le cristal possède une forme en aiguille de diamètre 10 millimicrons ou moins et de longueur 200 millimicrons. Le sol est introduit dans des films qui sont en fait des films en PVA. Aucune application optique n'est mentionnée. La demande de brevet japonais JP 7133463 décrit une composition pour l'obtention d'un film transparent, dur et présentant une bonne adhésion à un substrat comprenant un hydrolysat d'un organoalkoxysilane, un colloïde métallique, entre autres constituants. La demande de brevet mentionne que les particules du colloïde peuvent être sphériques ou cylindriques. Le colloïde peut être l'Aluminasol 100, 200 ou 520. Il n'est pas fait mention de l'influence éventuelle du facteur de forme des particules. La demande de brevet publiée EP-1 245 968 décrit un article feuilleté comprenant un film anti-reflets bicouche comprenant une couche extérieure déposée sur une couche interne comprenant des particules d'un oxyde mixte étain/antimoine ayant une forme en aiguille. La couche interne est à base d'uréthane (méth)acrylate. Il est précisé que la forme en aiguille inclut les formes de fibres, de barreaux, de colonne. Ces particules présentent un ratio d'aspect de 5 ou plus, préférentiellement de 10 ou plus. Ces particules sont utilisées à des teneurs élevées (de 40 à 80% en poids) dans la couche extérieure. La demande de brevet EP-1 245 968 précise qu'en dessous de 40% en poids, il n'est pas possible d'obtenir de bonnes propriétés de résistance électrostatique et de résistance à la rayure. Même si quelques uns de ces documents suggèrent ou préconisent, dans certains cas, l'utilisation de particules anisotropes dans des revêtements résistants à l'abrasion, aucun de ces documents ne suggère d'utiliser des particules de facteur de forme très élevé, c'est-à-dire supérieur à 10, dans un revêtement à base de polysiloxane. Un des buts de l'invention consiste à fournir des compositions de revêtement polymérisables conduisant à des revêtements présentant une résistance à la rayure améliorée par rapport aux revêtements connus. Un autre but de l'invention est de fournir des compositions de revêtement polymérisables conduisant à des revêtements présentant une résistance à la rayure améliorée ou équivalente à celles des revêtements anti-rayures de l'art antérieur, à des teneurs plus faibles en charges minérales, que dans les revêtements de l'art antérieur. Les problèmes techniques ci-dessus sont résolus par une composition polymérisable de revêtement anti-rayure comprenant : a) au moins un alkoxysilane et/ou au moins un hydrolysat de celui-ci, b) des particules anisotropes d'au moins un oxyde métallique et/ou d'au moins un oxyhydroxyde métallique, chacune des particules ayant un axe principal et une longueur Dlsuivant cet axe principal, inférieure ou égale à 400 nm et dont les dimensions varient, dans une direction transverse audit axe principal, entre une dimension minimum D2 et une dimension maximum D3, avec D3# D2, et c) optionnellement un catalyseur de polymérisation, les ratios F=Dl/D2 et f=Dl/D3 définissant les facteurs de forme de chaque particule anisotrope vérifient la relation F>10 et f# 10. Par axe principal d'une particule anisotrope selon l'invention, on entend l'axe médian de la particule dans la direction de la plus grande longueur de cette particule. Préférentiellement, les facteurs de forme des particules anisotropes vérifient la relation suivante : 10 De préférence, F> 15 et mieux encore F#20. De manière optimale, F#25, de préférence F#30, et mieux encore F>3 5. En ce qui concerne le facteur de forme f, on préfère que celui-ci vérifie la relation f# 20, et mieux f > 25. L'invention a également pour objet des particules anisotropes d'oxyde métallique et/ou d' oxyhydroxyde métallique, dont chacune d'entre-elles a un axe principal et une longueur Dl suivant cet axe principal, inférieure ou égale à 400 nm et dont les dimensions varient, dans une direction transverse audit axe principal, entre une dimension minimum D2 et une dimension maximum D3, avec D3# D2, caractérisée en ce que les ratios F=D1/D2 et f=Dl/D3 définissant les facteurs de forme de chacune desdites particules anisotropes, vérifient la relation F> 10 et f > 10. Les particules anisotropes présentant des facteurs de forme élevés confèrent une résistance à la rayure améliorée pour des revêtements de polysiloxane les contenant, par rapport à ces mêmes revêtements contenant des particules isotropes. Généralement, la longueur Dldes particules anisotropes suivant l'axe principal varie de 100 à 300 nm, préférentiellement de 140 à 300 nm, et mieux encore de 140 à 200 nm. Il faut noter que l'utilisation de particules de telles dimensions s'éloigne des préconisations habituelles dans le domaine ophtalmique (pour lequel on recommande généralement des dimensions de l'ordre de 50 nm ou moins). Dans une réalisation préférée de l'invention, F et f sont sensiblement identiques, et les particules anisotropes préférées présentent la forme d'aiguilles. Dans un mode de réalisation particulièrement préféré, les particules anisotropes présentent la forme de lattes. Les oxydes et/ou oxyhydroxydes métalliques constituant les particules anisotropes de l'invention peuvent être de natures diverses, préférentiellement sous forme de solution colloïdale. Préférentiellement, les oxydes et/ou oxyhydroxydes métalliques répondent à la formule MaOb(OH)c, dans laquelle M désigne un métal, a est un entier variant de 1à 3, b est un entier variant de 1 à 4 et c est un entier variant de 0 à 4, avec b+c > 1, préférentiellement #2. A titre d'exemples, on peut citer les oxydes et oxyhydroxydes d'aluminium, de zirconium, de titane, de fer, d'antimoine, d'étain, de tungstène, de vanadium et leurs mélanges. Les oxydes et les oxyhydroxydes métalliques sont généralement choisis en fonction de leur dureté, mais également en fonction de leur indice de réfraction, de façon à adapter l'indice de réfraction de la composition finale de revêtement les contenant à celle du substrat sur lequel cette composition est destinée à être appliquée. Le procédé de synthèse des particules anisotropes d'au moins un oxyde et/ou oxyhydroxyde métallique est un procédé de synthèse hydrothermale par hydrolyse d'un précurseur métallique hydrolysable, et traitement hydrothermal. Préférentiellement, lesdites particules anisotropes sont des particules d' oxyde d'aluminium, ou mieux encore d' oxyhydroxyde d'aluminium AIOOH. Le procédé de synthèse sera décrit par la suite pour AIOOH. On utilise préférentiellement, pour la synthèse d'AlOOH, une solution à base d'acylate d'aluminium, en particulier à base d'acétate d'aluminium basique et d'acide nitrique en milieu aqueux. La concentration initiale en acétate d'aluminium est comprise entre 0,1 mol.L-1 et 0,5 mol.L-1, préférentiellement entre 0,1 mol.L-1 et 0,3 mol.L-1. La concentration en acide nitrique HN03 est comprise entre 0,5 et 2 mol. L-1 et mieux de l'ordre de 0,7 mol.L-1. Le mélange est ensuite placé dans un autoclave à une température comprise entre 150 C et 200 C, préférentiellement entre 170 C et 190 C, pour une durée comprise entre lh et 24h. La solution est ensuite purifiée par dialyse. L'aspect du sol varie entre légèrement diffusant à laiteux selon la durée d'hydrolyse. La concentration finale en masse de particules anisotropes dans le sol est préférentiellement comprise entre 0,1% et 4% et mieux encore entre 0,7% et 1,5%. Les particules obtenues, caractérisés par Microscopie Electronique à Transmission et diffraction des rayons X, sont des particules anisotropes cristallines de boehmite, y-AlOOH, dont les facteurs de forme, respectivement F et f sont compris entre F= 40 - f = 40 et F=30 - f=10. La dimension la plus grande Dlest comprise entre 140 nm et 400nm. Les dimensions et facteurs de forme sont déterminés par comptage sur des observations en microscopie électronique à transmission (MET) de la façon suivante : On dépose une goutte de colloïde de façon à couvrir une zone de 20 mm2 sur un support adapté à l'observation en MET, on laisse les solvants s'évaporer puis on effectue de trois à cinq clichés représentatifs, à des grossissements variants de 20 000 à 100 000, pris aléatoirement sur la zone précitée. Les dimensions et facteurs de forme sont alors déterminés par comptage statistique sur un nombre de particules représentatives, compris entre 50 et 100, réparties sur les clichés. Afin d'accroître leur solubilité dans l'alkoxysilane et/ou l'hydrolysat de celui-ci, on fait préférentiellement subir aux particules anisotropes un traitement de surface. Celui-ci comprend une étape de greffage d'au moins un alkoxysilane organofonctionnel, préférentiellement un époxysilane et/ou un (méth)acryloxysilane. Les époxysilanes préférés sont les mêmes que ceux recommandés pour la préparation de la composition de revêtements anti-rayures, telle que décrite par la suite. Comme alkoxysilane organofonctionnel, on recommande le y- glycidoxypropyl- triméthoxysilane et/ou le (3-méthacryloxy propyl) triméthoxy silane. Le rapport massique initial de l'alkoxysilane organofonctionnel par rapport à l'oxyde et/ou l'oxyhydroxyde métallique, en particulier la boehmite, est préférentiellement compris entre 0,46 et 2,3, et mieux entre 0,9 et 2,3. La fonctionnalisation est effectuée dans un solvant organique, préférentiellement alcoolique, par exemple l'éthanol, pendant une durée de 3 à 24 heures, typiquement une durée préférentielle de 12h sous reflux et forte agitation. De préférence, on n'utilise pas de catalyseur lors de cette étape. La solution peut être ensuite purifiée par dialyse ou centrifugation. Après l'étape de greffage, qui crée une écorce autour des nanoparticules, la masse des nanoparticules, mesurée, par exemple, par analyse thermogravimétrique, est généralement augmentée de 10 à 40%, mieux de 10 à 30%. Les particules anisotropes selon l'invention, notamment sous forme de solution colloïdale, ne forment pas d'aggrégats et sont bien individualisées. L'étape suivante consiste à préparer une composition sol/gel dans laquelle les particules anisotropes seront incorporées. Le sol est élaboré à partir d'au moins un alkoxysilane tel qu'un époxysilane, préférentiellement trifonctionnel, et/ou un hydrolysat de celui-ci, obtenu par exemple par hydrolyse avec une solution d'acide chlorhydrique HCl. Après l'étape d'hydrolyse, dont la durée est généralement comprise entre 2h et 24h, préférentiellement entre 2h et 6h, on ajoute, optionnellement des catalyseurs. Un composé tensio-actif est de préférence également ajouté afin de favoriser la qualité optique du dépôt. Les époxyalkoxysilanes préférés comportent un groupement époxy et trois groupements alkoxy, ces derniers étant directement liés à l'atome de silicium. Un époxyalkoxysilane préféré peut être un alkoxysilane porteur d'un groupement P-(3,4- époxycyclohexyle), tel que le P-(3,4- époxycyclohexyl) éthyltriméthoxysilane. Les époxyalkoxysilanes particulièrement préférés répondent à la formule (I) : dans laquelle : R1 est un groupement alkyle de 1 à 6 atomes de carbone, préférentiellement un groupement méthyle ou éthyle, R2est un groupement méthyle ou un atome d'hydrogène, a est un nombre entier de 1 à 6, b représente 0,1 ou 2. Des exemples de tels époxysilanes sont le y-glycidoxypropyltriéthoxysilane ou le y-glycidoxypropyltriméthoxysilane. On utilise préférentiellement le y-glycidoxypropyltriméthoxysilane. Comme époxysilanes, on peut également utiliser des époxydialkoxysilanes tels que le y-glycidoxypropylméthyldiméthoxysilane, y-glycidoxypropylméthyldiéthoxysilane et le yglycidoxyéthoxypropylméthyldiméthoxysilane. Mais les époxydialkoxysilanes sont préférentiellement utilisés à des teneurs plus faibles que les époxytrialkoxysilanes cités précédemment. D'autres alkoxysilanes préférés répondent à la formule suivante : R3cR4dSiZ4-(c+d) (II) formule dans laquelle R3 et R4 sont choisis parmi les groupes alkyle, méthacryloxyalkyle, alcényle et aryle substitués ou non ( des exemples de groupements alkyles substitués sont les alkyles halogénés, notamment chlorés ou fluorés); Z est un groupe alkoxy, alkoxyalkoxy ou acyloxy ; c et d représentent 0,1 or 2, respectivement ; c+d représente 0,1 ou 2. Cette formule inclut les composés suivants : (1) tétraalkoxysilanes, tels que le méthylsilicate, éthylsilicate, n-propylsilicate, isopropylsilicate, nbutylsilicate, sec-butylsilicate, and t-butylsilicate, et/ou (2) trialkoxysilanes, trialkoxyalkoxylsilanes ou des triacyloxysilanes, tels que méthyltriméthoxysilane, méthyltriéthoxysilane, vinyltriméthoxysilane, vinyltriéthoxysilane, vinyltriméthoxyéthoxysilane, vinyltriacétoxysilane, phényltriméthoxysilane, phényltriéthoxysilane, y-chloropropyltriméthoxysilane,y-trifluoropropyltriméthoxysilane, méthacryloxypropyltriméthoxysilane, et/ou (3) dialkoxysilanes, tels que : diméthyldiméthoxysilane, y-chloropropylméthyldiméthoxysilane et méthylphényldiméthoxysilane. Lorsqu'on utilise un hydrolysat d'alkoxysilane(s), celui-ci est préparé de façon connue en soi. Les techniques exposées dans les brevet EP-614 957 et US- 4,211,823 peuvent être utilisées. L'hydrolysat de silane est préparé en ajoutant de l'eau ou une solution d'acide chlorhydrique ou d'acide sulfurique au (x) Il est possible, également, de pratiquer l'hydrolyse sans ajouter de solvants et en utilisant simplement l'alcool ou l'acide carboxylique formé lors de la réaction entre l'eau et le(s) alkoxysilane(s).On peut aussi substituer ces solvants par d'autres solvants, tels que des alcools, des cétones, des chlorures d'alkyles, et des solvants aromatiques. L'hydrolyse avec une solution aqueuse d'acide chlorhydrique est préférée. Outre les alkoxysilanes, la solution peut également comprendre d'autres particules d' oxyde ou d'oxyhydroxyde métallique, ou de silice, ne présentant pas les facteurs de forme des particules selon l'invention. Il peut s'agir, en particulier, de particules globalement isotropes. Des exemples de telles particules sont des particules de silice, ou des particules d'indice de réfraction élevé telles que des particules d'oxyde de titane ou de zirconium. On ajoute ensuite dans la composition sol/gel préparée précédemment les particules d'oxyde et/ou d'oxyhydroxyde métallique greffées, en particulier de boehmite, stabilisées dans l'éthanol, de façon à obtenir un taux de charge massique souhaité (préférentiellement entre 0,1 % et 39 % en masse par rapport à la masse d'EST (extrait sec théorique) en particules anisotropes selon l'invention dans la composition de revêtement). La composition sol/gel comprend préférentiellement au moins un catalyseur de durcissement. Comme exemples de catalyseurs de durcissement, on peut notamment citer les composés de l'aluminium, et en particulier les composés de l'aluminium choisi parmi : - les chélates d'aluminium, et - les composés de formules (III) ou (IV) détaillées dessous : (R'O)3-nAl(OSiR"3)n (IV) dans lesquelles : R et R' sont des groupements alkyles à chaîne linéaire ou ramifiée de 1 à 10 atomes de carbone, R" est un groupement alkyle à chaîne linéaire ou ramifiée de 1 à 10 atomes de carbone, un groupement phényle, un groupe où R a la signification indiquée ci-dessus, et n est un nombre entier de là 3. Comme on le sait, un chélate d'aluminium est un composé formé en faisant réagir un alcoolate ou un acrylate d'aluminium avec des agents séquestrants exempts d'azote et de soufre, contenant de l'oxygène comme atome de coordination. Le chélate d'aluminium est de préférence choisi parmi les composés de formule (V) : AlXvY3-v (V) dans laquelle : X est un groupement OL où L est un groupement alkyle de 1 à 10 atomes de carbone, Y est au moins un coordinat produit à partir d'un composé de formule (1) ou (2) : (1) M' CO CH2 COM2 (2) M3 CO CH2 COOM4 dans lesquelles M1, M2, M3 et M4 sont des groupements alkyles de 1 à 10 atomes de carbone, et v prend les valeurs 0,1 ou 2. Comme exemples de composés de formule (V), on peut citer l'acétylacétonate d'aluminium, l'éthylacétoacétate bisacétylacétonate d'aluminium, le biséthylacétoacétate acétylacétonate d'aluminium, le di-nbutoxyde monoéthylacétoacétate d'aluminium et le diipropoxyde monométhylacétoacétate d'aluminium. Comme composés de formule (III) ou (IV), on choisit préférentiellement ceux pour lesquels R' est un groupement isopropyle ou éthyle, et R et R" sont des groupements méthyle. De façon particulièrement avantageuse, on utilisera de préférence comme catalyseur de durcissement de la composition l'acétyle-acétonate d'aluminium, dans une proportion de 0,1à 5 % en poids du poids total de la composition. Les compositions selon l'invention peuvent également comprendre un ou plusieurs additifs, tels que des pigments, des absorbeurs UV, des colorants photochromiques, des agents anti-jaunes, des agents antioxydants. Les compositions de l'invention, peuvent comporter, en outre, un solvant organique dont, préférentiellement, le point d'ébullition, à pression atmosphérique, est compris entre 70 et 140 C. Comme solvant organique utilisable selon l'invention, on peut citer les alcools, les esters, les cétones, le tétrahydropyrane, le tétrahydrofurane et leurs mélanges. Les alcools sont de préférence choisis parmi les alcools inférieurs (en Ci-C6), tels que le méthanol, l'éthanol et l'isopropanol. Les esters sont de préférence choisis parmi les acétates, et on peut citer en particulier l'acétate d'éthyle. La composition peut également comporter un ou plusieurs tensioactifs, en particulier des tensioactifs fluorés ou fluorosiliconés, généralement à raison de 0,001à 1 % en masse, de préférence 0,01à 1 % en masse, par rapport à la masse totale de la composition. Parmi les tensioactifs préférés, on peut citer le FLUORAD FC430 commercialisé par 3M, le EFKA 3034 commercialisé par EFKA, le BYK-306# commercialisé par BYK et le Baysilone OL31# commercialisé par BORCHERS. L'extrait sec théorique de la composition de revêtement comprend préférentiellement de 0,1 à 39 % en masse de particules anisotropes selon l'invention, mieux de 3 à 35% en masse, et mieux encore de 10 à 35% en masse. La masse en extrait sec théorique (EST) est la masse totale calculée de matières solides provenant des différents constituants de la composition de revêtement finale. Par masse en matières solides provenant des silanes, on entend la masse calculée en unité Qk Si O(4-k)/2 dans lesquelles Q est un groupement organique directement lié à l'atome de silicium par une liaison Si-C et Qk SiO(4-k)/2 provient de Qk Si R"'(4-k) ou Si-R'" engendre SiOH par traitement hydrolytique, et k désigne 0,1 ou 2. La masse de matière solide en particules anisotropes d'oxyde et/ou d'oxyhydroxyde métallique dans la composition de revêtement finale est la masse des particules d'oxyde et/ou d'oxyhydroxyde métallique, sans tenir compte de la masse de leur écorce greffée. Par définition, lorsque les particules anisotropes fonctionnalisées sont intégrées à la matrice polysiloxane du revêtement, l' alkoxysilane organofonctionnel constituant l'écorce des particules est considéré comme faisant partie intégrante de ladite matrice. L'étape suivante consiste à déposer le vernis composite à base de particules anisotropes. Tout procédé de dépôt classique peut être utilisé. On peut citer le dépôt au trempé, technique selon laquelle le substrat à revêtir est plongé dans un bain de la composition, ou le dépôt par centrifugation. Le sol est déposé préférentiellement par spin coating , c'est-à-dire par centrifugation, sur des substrats, par exemple un substrat ORMA, d'Essilor, à base de poly(bisallyl carbonate de diéthylène glycol). La vitesse de dépôt est comprise entre 100 tr/min et 3000 tr/min, préférentiellement entre 200 tr/min et 2000 tr/min. Les vernis sont ensuite durcis, préférentiellement par traitement thermique en étuve pour une durée de 1 à 5 heures, typiquement de 3 heures à une température comprise entre 80 C et 120 C. Les films obtenus présentent typiquement une épaisseur de 1 à 10 microns, préférentiellement de 2 à 5 microns. Les films selon l'invention présentent une excellente résistance à la rayure. En particulier, les films présentent , sous rayure par une pointe diamant de rayon de pointe 100 micromètres, une charge critique supérieure ou égale à 7 Newtons (N), préférentiellement supérieure ou égale à 9 N et mieux encore supérieure ou égale à 11N. Les revêtements selon l'invention peuvent être déposés sur tout substrat approprié, en verre organique ou minéral, par exemple des lentilles ophtalmiques, en particulier des verres de lunettes, ces substrats pouvant être nus ou éventuellement revêtus par un ou plusieurs revêtements, par exemple un revêtement anti-abrasion, éventuellement déposé sur un primaire anti-choc et /ou un primaire d'adhérence. Parmi les substrats en verre organique convenant pour les articles d'optique selon l'invention, on peut citer les substrats en polycarbonate et ceux obtenus par polymérisation des méthacrylates d'alkyle, en particulier des méthacrylates d'alkyle en C1-C4, tels que le méthyl (méth)acrylate etl'éthyl(méth)acrylate, des (méth) acrylates aromatiques polyéthoxylés tels que les bisphénolates diméthacrylates polyéthoxylés, des dérivés allyliques tels que les allyl carbonates de polyols aliphatiques ou aromatiques, linéaires ou ramifiés, des thio- (méth)acryliques, substrats en polythiouréthane, en polycarbonate (PC) et en polyépisulfure. Parmi les substrats recommandés, on peut citer des substrats obtenus par polymérisation des allyl carbonates de polyols parmi lesquels on peut mentionner l' éthylèneglycol bis allyl carbonate, le diéthylène glycol bis 2méthyl carbonate, le diéthylèneglycol bis (allyl carbonate), l'éthylèneglycol bis (2-chloro allyl carbonate), le triéthylèneglycol bis (allyl carbonate), le 1,3-propanediol bis (allyl carbonate), le propylène glycol bis (2-éthyl allyl carbonate), le 1,3-butylènediol bis (allyl carbonate), le 1,4-butènediol bis (2-bromo allyl carbonate), le dipropylèneglycol bis (allyl carbonate), le triméthylèneglycol bis (2-éthyl allyl carbonate), le pentaméthylèneglycol bis (allyl carbonate), l'isopropylène bis phénol-A bis (allyl carbonate). Les substrats particulièrement recommandés sont les substrats obtenus par polymérisation du bis allyl carbonate du diéthylèneglycol, vendus sous la dénomination commerciale CR 39# par la Société PPG INDUSTRIE (lentille ORMA# ESSILOR). Parmi les substrats également recommandés, on peut citer les substrats obtenus par polymérisation des monomères thio(méth)acryliques, tels que ceux décrits dans la demande de brevet français FR-A-2 734 827. Bien évidemment, les substrats peuvent être obtenus par polymérisation de mélanges des monomères ci-dessus. Avant le dépôt, il est possible d'activer la surface du substrat par un traitement approprié, tel qu'un traitement plasma ou corona, ou un traitement par une solution aqueuse acide ou basique, de façon à créer des sites réactifs qui permettront une meilleure adhérence avec la composition de revêtement anti-rayures. On peut utiliser comme couche de primaire anti-choc toutes couches de primaire anti-choc classiquement utilisées pour les articles en matériau polymère transparent, tels que des lentilles ophtalmiques. Parmi les compositions de primaire préférées, on peut citer les compositions à base de polyuréthanne thermoplastiques, telles que celles décrites dans les brevets japonais 63-141001 et 63-87223, les compositions de primaires poly (méth)acryliques, que celles décrites dans le brevet US-5,015,523, les compositions à base de polyuréthannes thermodurcissables, telles que celles décrites dans le brevet EP-0 404 111et les compositions à base de latex poly(méth)acryliques et latex de polyuréthanne, telles que celles décrites dans les documents de brevets US- 5,316,791, EP-0 680 492. Les compositions de primaires préférées sont les compositions à base de polyuréthanne et les compositions à base de latex, en particulier les latex de polyuréthanne. Les latex poly(méth)acryliques sont des latex de copolymères constitués principalement par un (méth) acrylate, tel que par exemple le (méth) acrylate d'éthyle ou de butyle, ou de méthoxy ou éthoxyéthyle, avec une proportion généralement mineure d'au moins un autre comonomère, tel que par exemple du styrène. Les latex poly (méth)acryliques sont les latex de copolymères acrylate-styrène. De tels latex de copolymères acrylate-styrène sont disponibles commercialement auprès de la Société ZENECA RESINS sous la dénomination NEOCRYL#. Les latex de polyuréthanne sont également connus et disponibles dans le commerce. A titre d'exemple, on peut citer les latex de polyuréthanne contenant des motifs polyesters. De tels latex sont également commercialisés par la Société ZENECA RESINS sous la dénomination NEOREZ et par la Société BAXENDEN CHEMICAL sous la dénomination WITCOBOND. On peut également utiliser dans les compositions de primaire des mélanges de ces latex, en particulier de latex polyuréthanne et de latex poly (méth)acrylique. Ces compositions de primaire peuvent être déposées sur les faces de l'article d'optique par trempage ou centrifugation puis séchées à une température d'au moins 70 C et pouvant aller jusqu'à 100 C, de préférence de l'ordre de 90 C, pendant une durée de 2 minutes à 2 heures, généralement de l'ordre de 15 minutes, pour former des couches de primaire ayant des épaisseurs, après cuisson, de 0,2 à 2,5 m, de préférence 0,5 à 1,5 m. La suite de la description se réfère aux figures annexées, qui représentent respectivement : Figure 1 : des particules anisotropes de boehmite, avant fonctionnalisation, présentant des facteurs de forme F=30 et f=10 (particules anisotropes sous forme de lattes). Figure 2 : des particules anisotropes de boehmite, avant fonctionnalisation, présentant des facteurs de forme F=25 et f=25 (particules anisotropes sous forme d'aiguilles). Figure 3 : un graphe de la charge critique maximale selon les revêtements des exemples comparatifs 1, 2 et des exemples 1 et 2 de l'invention. Les exemples qui suivent illustrent l'invention, de façon non limitative. EXEMPLES : Exemple 1 : de films de y- glycidoxypropyl- triméthoxysilane (Glymo) chargés avec des particules de boehmite de facteurs de forme F = 25, f =25 greffées Glymo. 1.1. Synthèse des particules anisotropes : On mélange 13,5 g d'acétate d'aluminium basique ((CH3CO2)2AlOH, Aldrich, CAS 142-03-0) avec 300 mL d'eau distillée et 1,89 mL d'acide nitrique (HN03 70%, SdS, CAS 7697. 37.2). On laisse sous agitation 10 min, puis le tout est placé dans un autoclave pour le traitement hydrothermal. La durée du traitement est de 3 heures. La solution ainsi obtenue est dialysée 48h dans de l'eau déminéralisée. Les particules obtenues sont des particules de boehmite présentant les facteurs de forme F=25, f=25 pour une longueur moyenne de 180 nm. Ces particules sont représentées figure 2. 1. 2. Fonctionnalisation des particules anisotropes : Ces particules sont transférées dans l'éthanol par des opérations de centrifugation-redispersion successives (3 fois 4000 tours/minute pendant 30 minutes). 5,4 g de boehmite sont redispersées dans 500 mL d'éthanol. On rajoute ensuite 5g de y-glycidoxypropyltriméthoxysilane (ALDRICH). La solution est ensuite laissée à reflux sous agitation pendant 12h. La solution ainsi obtenue est purifiée par dialyse dans l'éthanol puis concentrée pour atteindre un extrait sec de 4% en masse. La solution est ensuite ramenée à un extrait sec de 3,5% en masse par ajout de HMP (4-hydroxy, 4-methyl penta-2-one). L'extrait sec, dont la composition est déterminée par analyse thermogravimétrique, comprend 83% en masse d'oxyhydroxyde d'aluminium pour 17% en masse de glymo greffé. 1. 3. Elaboration du sol/gel et incorporation des particules anisotropes : 11,25 g d'HCl 0,1 M sont ajouté goutte à goutte sous agitation à 50 mL de glycidoxypropyltriméthoxysilane. La température du mélange ne dépasse pas 40 C. La solution est alors laissée 2 heures sous agitation. On ajoute alors 2g d'acétyl acétonate d'aluminium (Al(Acac)3) et 2 mL de surfactant EFKA 3034 à 5% massique dans le méthanol. On obtient ainsi un hydrolysat prêt à l'addition des particules anisotropes. On ajoute ensuite 21 g de la solution de boehmite à 2g de l'hydrolysat précédemment décrit de façon à obtenir une composition de revêtement finale comprenant 33% en masse de particules anisotropes par rapport à la masse de l'EST de cette composition. Les solutions obtenues sont ultrasonifiées afin d'optimiser la dispersion des colloïdes. Les substrat pour le dépôt sont des verres ORMA (polymère à base de diéthylène glycol ) qui ont été soumis au traitement suivant : soude 15% pendant 3 min., eau de ville 3 min., eau déionisée 3 min, et alcool isopropylique 3 min. Les dépôts de la composition de revêtement finale sont ensuite effectués par spin coating à 1200 tr/mins. Les films sont cuits 3 heures à 120 C. L'épaisseur obtenue est 3,7 m. Exemple 2 : de films Glymo chargés avec des particules de boehmite de facteur de forme F=30, f=10 greffées Glymo. 2.1. Synthèse des particules anisotropes. On mélange 13,5 g d'acétate d'aluminium basique ((CH3CO2)2AlOH, Aldrich, CAS 142-03-0) avec 300 mL d'eau distillée et 1,89 mL d'acide nitrique (HN03 70%, SdS, CAS 7697. 37.2). On laisse sous agitation 10 min, puis le tout est placé dans un autoclave pour le traitement hydrothermal. La durée du traitement est de 24 heures. La solution ainsi obtenue est dialysée 48h dans de l'eau déminéralisée. Les particules obtenues présentent un facteur de forme F=30, f=10 pour une longueur moyenne de 180 nm. Ces particules sont représentées figure 1. 2. 2. Fonctionnalisation des particules anisotropes. Ces particules sont transférées dans l'éthanol par des opérations de centrifugation-redispersion successives. 5,4 g de boehmite sont redispersées dans 500 mL d'éthanol. On rajoute ensuite 12,5g de glycidoxypropyltriméthoxysilane (ALDRICH). La solution est ensuite laissée à reflux sous agitation pendant 12h. La solution ainsi obtenue est purifiée par dialyse dans l'éthanol puis concentrée pour atteindre un extrait sec de 7% en masse. L'extrait sec, dont la composition est déterminée par analyse thermogravimétrique, comprend 60% en masse d'oxyhydroxyde d'aluminium pour 40% en masse de Glymo greffé. 2. 3. Elaboration du sol /gel et incorporation des particules anisotropes. 11,25 g d'HCl 0,1 M sont ajouté goutte à goutte sous agitation à 50 mL de glycidoxypropyltriméthoxysilane. La température du mélange ne dépasse pas 40 C. La solution est alors laissée 2 heures sous agitation. On ajoute alors 2g d'acétyl acétonate d'aluminium (Al(Acac)3) et 2 mL de surfactant EFKA 3034 à 5% massique dans le méthanol. On obtient ainsi un hydrolysat prêt à l'addition des nanoparticules. On ajoute ensuite 20,8 g de la solution de boehmite à 2g de l'hydrolysat précédemment décrit de façon à obtenir une composition de revêtement finale comprenant 33% en masse de particules anisotropes par rapport à la masse de l'EST de cette composition. Les solutions obtenues sont ultrasonifiées afin d'optimiser la dispersion des colloïdes. Les verres ORMA servant de substrat pour le dépôt subissent le traitement suivant : soude 15% pendant 3 min., eau de ville 3 min., eau deionisée 3 min, et alcool isopropylique 3 min. Les dépôts de la composition de revêtement finale sont ensuite effectués par spin coating à 1200 tr/mins. Les films sont cuits 3 heures à 120 C. L'épaisseur obtenue est 3. 7 m. Exemple 3 : élaboration de films méthyltriéthoxysilane (MTEOS) chargés avec des particules de boehmite de facteur de forme F=25, f=25 greffées avec du (3-méthacryloxypropyl)triméthoxysilane. 3.1. Synthèse des particules anisotropes. On mélange 13,5 g d'acétate d'aluminium basique ((CH3CO2)2AlOH, Aldrich, CAS 142-03-0) avec 300 mL d'eau distillée et 1,89 mL d'acide nitrique (HN03 70%, SdS, CAS 7697. 37.2) . On laisse sous agitation 10 min, puis le tout est placé dans un autoclave pour le traitement hydrothermal. La durée du traitement est de 3 heures. La solution ainsi obtenue est dialysée 48h dans de l'eau déminéralisée. Les particules obtenues présentent un facteur de forme F= 25, f= 25 pour une longueur moyenne de 180 nm. 3. 2. Fonctionnalisation des particules de boehmite de facteur de forme F=25, f=25 avec du (3-méthacryloxypropyl)triméthoxysilane. Les particules de boehmite synthétisées précédemment sont transférées dans l'éthanol par des opérations de centrifugation-redispersion successives. 1 gramme de Boehmite est redispersé dans 160 ml d'éthanol. On rajoute ensuite 2,7 g de (3-méthacryloxypropyl)triméthoxysilane (ALDRICH). La solution est ensuite laissée à reflux sous agitation pendant 12h. La solution ainsi obtenue est purifiée par dialyse dans l'éthanol puis concentrée pour atteindre un extrait sec de 6 % en masse. L'extrait sec, dont la composition est déterminée par analyse thermogravimétrique, comprend 60% en masse d'oxyhydroxyde d'aluminium pour 40% en masse de (3-méthacryloxypropyl) triméthoxysilane greffé. 3. 3. Elaboration de film à base de méthyltriéthoxysilane (MTEOS) chargés avec des particules de boehmite de facteur de forme F=25, f=25 greffée (3-méthacryloxypropyl)triméthoxysilane. 216 mL d'eau sont ajustés à pH 3,8 par ajout d'HCl concentré. On ajoute ensuite 120 mL de MTEOS et on laisse sous agitation une nuit. La solution est concentrée par élimination d'une partie de l'eau et de l'éthanol formé. On laisse ensuite décanter durant 72 heures. Le surnageant est alors prélevé et le sol redissout dans de l'étheroxyde. On laisse décanter et l'éther est évaporé. On rince ensuite le sol 2 fois au tétrahydrofuranne. On obtient alors 120 mL de solution de MTEOS hydrolysé dans le THF. La concentration massique du sol est de 591,5 g.L-1. On ajoute ensuite 6,5 g de solution de boehmite à 1,18 g de l'hydrolysat précédemment décrit de façon à obtenir une composition de revêtement finale comportant des particules anisotropes de boehmite dont la masse représente 20% de la masse de l'EST de cette composition. Les solutions obtenues sont traitées aux ultrasons afin d'optimiser la dispersion des colloïdes. Les verres ORMA servant de substrat pour le dépôt subissent le traitement suivant : soude 15% pendant 3 min., eau de ville 3 min., eau deionisée 3 min, et alcool isopropylique 3 min. Les dépôts sont ensuite effectués par spin coating à 1500 tr/mins. Les films sont cuits 3 heures à 120 C. L'épaisseur obtenue est 2,8 m. Les exemples comparatifs qui suivent ont été mis en #uvre en utilisant un colloïde commercial Aluminasol - 200, commercialisé par la société Nissan. Exemple comparatif 1 : Elaboration de film chargé avec des particules Aluminasol-200 non greffées. 11,25 g d'HCl 0,1M sont ajoutés goutte à goutte sous agitation à 50 ml de glycidoxypropyltriméthoxysilane. La température du mélange ne dépasse pas 40 C. La solution est alors laissée deux heures sous agitation. On ajoute alors 2 g. d'acétylacétonate d'aluminium (Al(Acac)3) et 2 ml de surfactant EFKA 3034 à 5% massique dans le méthanol. On obtient ainsi un hydrolysat A prêt à l'addition de l'Aluminasol#. La solution colloïdale d' Aluminasol-200 est diluée dans de l'éthanol de façon à obtenir un extrait sec de 8% en masse. 6,5 g. de cette solution sont ajoutés à 2 g. de l'hydrolysat A décrit précédemment de façon à obtenir une composition de revêtement finale présentant un taux de 33% en masse de particules d'Aluminasol@ dans l'EST de cette composition de revêtement. Les solutions obtenues sont traitées aux ultrasons afin d'optimiser la dispersion des colloïdes. Les verres ORMA# servant de substrats pour le dépôt subissent le traitement suivant : soude 15% pendant 3 minutes, eau de ville 3 minutes, eau dé-ionisée pendant 3 minutes et alcool isopropylique 3 minutes. Les dépôts de la composition de revêtement finale sont ensuite effectués par spin coating à 330 tours/minute. Les films sont cuits 3 heures à 120 C. L'épaisseur obtenue est de 3,7 micromètres. Exemple comparatif 2 : Elaboration de films chargés avec des particules Aluminasol#-200 greffées. 8g d'Aluminasol #-200 sont dispersées dans 500 ml. d'éthanol. On rajoute ensuite 7,4g. de glycidoxypropyltriméthoxysilane (Aldrich). La solution est ensuite laissée à reflux sous agitation pendant 12 heures. La solution ainsi obtenue est purifiée par dialyse dans de l'éthanol puis concentrée pour atteindre un extrait sec de 13% en masse. La solution est ensuite ramenée à un extrait sec de 3,5% en masse par ajout de HMP(4-hydroxy, 4-méthyl penta-2-one). L'extrait sec, dont la composition est déterminée par analyse thermogravimétrique, comprend 84% en masse de particules pour 16% en masse de glymo greffé. 5,5 g. de cette solution sont ajoutés à 2g. de l'hydrolysat A de glymo tel que décrit dans l'exemple comparatif 1, de façon à obtenir une composition de revêtement finale comprenant des particules d'Aluminasol# -200 représentant 30% en masse de l'EST de cette composition. Les solutions obtenues sont traitées aux ultrasons afin d'optimiser la dispersion des colloïdes. Les verres ORMA servant de substrats pour le dépôt subissent le traitement suivant : soude 15% pendant 3 minutes, eau de ville 3 minutes, eau dé-ionisée pendant 3 minutes et alcool isopropylique 3 minutes. Les dépôts de la composition de revêtement finale sont ensuite effectués par spin coating à 1000 tours/minute. Les films sont cuits 3 heures à 120 C. L'épaisseur obtenue est de 4 micromètres Caractérisation mécanique des films On a comparé les propriétés mécaniques vis-à-vis de la rayure des films chargés avec les particules de boehmite à facteur de forme élevé selon l'invention et celle des films chargés avec des particules commerciales d'ALUMINASOL-200 non greffées et greffées (exemples comparatifs 1 et 2) Les rayures sont obtenues avec des pointes diamants coniques terminées d'une portion sphérique sur laquelle on applique une charge augmentant progressivement sur la longueur de la rayure. Les caractéristiques de l'appareil utilisé pour le rayage sont données ci-dessous. Appareil utilisé : SCRATCH TEST (MST SCEMEX#) Les spécifications du CSEM SCRATCH TEST (MST SCEMEX#) sont les suivantes : Le système de charge est basé sur une bobine électromagnétique et un système de bras sur ressorts. La gamme de charges : 10 mN-30N. L'instrument est équipé d'un détecteur d'émission acoustique et d'un système de mesure de la force tangentielle. Paramètres utilisés : Rayon de l'indenteur : 100 m Charge croissante et vitesse de chargement constante au cours du rayage. Charge : 0,1-15N. Vitesse de charge : 89 N/min Longueur de la rayure : 10 mm Au delà d'une certaine charge, des fissures régulières commencent à apparaître au niveau de la rayure. Cette charge est définie comme la charge critique d'endommagement, appelée par la suite charge critique. Au-delà de cette charge critique, la rayure devient très nettement visible à l'#il nu, à cause de l'effet optique des fissures. Le substrat revêtu est alors endommagé depuis la surface du revêtement jusqu'au c#ur du substrat. L'apparition de fissures régulières, et donc la détermination de la charge critique, est visualisée par observation de la rayure sous microscope optique, à un grossissement x500. Le système de mesure utilisé permet une correspondance directe entre la position le long de la rayure et la charge appliquée. Les résultats obtenus sont consignés dans le tableau ci-après et reportés sur la figure 3. Nanoparticules Charge Critique (en N) Exemple comparatif 1 4,6 Aluminasol-200 4,6 Exemple comparatif 2 5,9 Aluminasol-200 greffé Revêtement de l'exemple 2 9,6 Boehmite (F=30, f=10) Revêtement de l' exemple 1 12.6 Boehmite (F=25, f=25) REVENDICATIONS 1. Composition polymérisable de revêtement anti-rayures comprenant : a) au moins un alkoxysilane et/ou au moins un hydrolysat de celui- ci, b) des particules anisotropes d'au moins un oxyde métallique et/ou d'au moins un oxyhydroxyde métallique, ayant un axe principal et une longueur Dlsuivant cet axe principal, inférieure ou égale à 400 nm et dont les dimensions varient, dans une direction transverse audit axe principal, entre une dimension minimum D2 et une dimension maximum D3, avec D3# D2, c) optionnellement un catalyseur de polymérisation, caractérisée en ce que les ratios F=D1/D2 et f=Dl/D3 définissant les facteurs de forme de ladite particule anisotrope vérifient la relation F>10etf>10. 2. Composition selon la revendication 1, caractérisée en ce que 10 3. Composition selon la revendication 2, caractérisée en ce que F # 15. 4. Composition selon la revendication 3, caractérisée en ce que F>20, préférentiellement F>25. 5. Composition selon la revendication 4, caractérisée en ce que F>30, préférentiellement F#35. 6. Composition selon l'une quelconque des revendications 2 à 5, caractérisée en ce que f# 20, préférentiellement f# 25. 7. Composition selon l'une quelconque des revendications précédentes, caractérisée en ce que Dlvarie de 100 à 300 nm. 8. Composition selon la revendication 7, caractérisée en ce que Dl varie de 140 à 300 nm. 9. Composition selon la revendication 8, caractérisée en ce que Dl varie de 140 à 200 nm. 10. Composition selon l'une quelconque des revendications précédentes, caractérisée en ce que F et f sont sensiblement identiques. 11. Composition selon la revendication 10, caractérisée en ce que les particules anisotropes présentent la forme d'aiguilles. 12. Composition selon l'une quelconque des revendications 1 à 9, caractérisée en ce que les particules anisotropes présentent la forme de lattes. 13. Composition selon l'une quelconque des revendications précédentes, caractérisée en ce que ledit oxyde métallique est un oxyde d'aluminium. 14. Composition selon l'une quelconque des revendications 1 à 12, caractérisée en ce que ledit oxyhydroxyde métallique est un oxyhydroxyde d'aluminium AIOOH. 15. Composition selon l'une quelconque des revendications précédentes, caractérisée en ce que les particules anisotropes ont subi un traitement de surface afin d'accroître leur solubilité dans l'alkoxysilane et/ou l'hydrolysat de celui-ci. 16. Composition selon la revendication 15, caractérisée en ce que le traitement de surface des particules anisotropes comprend une étape de greffage d'au moins un alkoxysilane organofonctionnel. 17. Composition selon la revendication 16, caractérisée en ce que l'alkoxysilane organofonctionnel est un époxysilane et/ou un (méth)acryloxysilane. 18. Composition selon la revendication 17, caractérisée en ce que l'alkoxysilane organofonctionnel est le y-glycidoxypropyltriméthoxysilane et/ou le (3-méthacryloxy propyl) triméthoxy silane. 19. Composition selon l'une quelconque des revendications précédentes, caractérisée en ce que les particules anisotropes sont sous forme d'une solution colloïdale. 20. Composition selon l'une quelconque des revendications précédentes, caractérisée en ce que les particules anisotropes sont obtenues par hydrolyse d'un précurseur métallique hydrolysable et traitement hydrothermal. 21. Composition selon la revendication 20, caractérisée en ce que le précurseur métallique hydrolysable est un acylate d'aluminium. 22. Composition selon la revendication 20 ou 21, caractérisée en ce que le traitement hydrothermal est effectué en milieu acide, en autoclave, à une température comprise entre 150 C et 200 C. 23. Composition selon l'une quelconque des revendications précédentes, caractérisée en ce que l'extrait sec théorique de ladite composition comprend de 0,1 à 39 % en masse de particules anisotropes d'oxyde métallique et/ou d'oxyhydroxyde métallique. 24. Composition selon la revendication 23, caractérisée en ce que l'extrait sec de ladite composition comprend de 3 à 35% en masse, préférentiellement de 10 à 35% en masse de particules anisotropes d'oxyde métallique et/ou d' oxyhydroxyde métallique. 25. Composition selon l'une quelconque des revendications précédentes, caractérisée en ce que l'alkoxysilane et/ou l'hydrolysat de celui-ci est un époxysilane. 26. Composition selon l'une quelconque des revendications précédentes comprenant au moins un autre oxyde métallique globalement isotrope. 27. Substrat revêtu d'un film obtenu par dépôt et durcissement d'une composition selon l'une quelconque des revendications précédentes. 28. Substrat revêtu d'un film, selon la revendication 27, caractérisé en ce que ledit film présente une épaisseur de 1 à 10 microns, préférentiellement de 2 à 5 microns. 29. Substrat revêtu d'un film selon la revendication 27 ou 28, caractérisé en ce que ledit film présente, sous rayure par une pointe diamant de rayon de pointe 100 micromètres, une charge critique supérieure ou égale à 7 N, préférentiellement supérieure ou égale à 9 N. 30. Substrat revêtu d'un film selon la revendication 29, caractérisé en ce que ledit film présente une charge critique supérieure ou égale à 11. 31. Substrat selon l'une quelconque des revendications 27 à 30, caractérisé en ce que ledit substrat est une lentille ophtalmique. 32. Substrat selon la revendication 31, caractérisé en ce que ledit substrat est un verre de lunettes. 33. Particules anisotropes d'oxyde métallique et/ou d'oxyhydroxyde métallique ayant un axe principal et une longueur Dlsuivant cet axe principal, inférieure ou égale à 400 nm et dont les dimensions varient, dans une direction transverse audit axe principal, entre une dimension minimum D2 et une dimension maximum D3, avec D3> D2, caractérisées en ce que les ratios F=D1/D2 et f=Dl/D3 définissant les facteurs de forme desdites particules anisotropes, vérifient la relation F>10 et f# 10. 34. Particules anisotropes selon la revendication 33, caractérisées en ce que F#25, préférentiellement F#30. 35. Particules anisotropes selon la revendication 34, caractérisées en ce que ledit oxyhydroxyde est l'oxyhydroxyde d'aluminium AIOOH. 36. Particules anisotropes selon l'une quelconque des revendications 33 à 35, caractérisées en ce qu'elles comprennent une écorce greffée d'au moins un alkoxysilane organofonctionnel. 37. Particules anisotropes selon la revendication 36, caractérisées en ce que l'alkoxysilane greffé est le y-glycidoxypropyltriméthoxysilane et/ou le (3-méthacryloxypropyl)triméthoxysilane. 38. Particules anisotropes selon la revendication 36 ou 37, caractérisées en ce que l'écorce représente 10 à 40%, de préférence 10 à 30% de la masse totale des particules. 39. Particules anisotropes selon l'une quelconque des revendications 33 à 38, caractérisée en ce que les particules anisotropes sont sous forme d'une solution colloïdale.